СПОСОБ ИЗВЛЕЧЕНИЯ РЕДКОЗЕМЕЛЬНЫХ ЭЛЕМЕНТОВ И РЕДКИХ МЕТАЛЛОВ

1. Способ извлечения по меньшей мере одного редкоземельного элемента, включающий:
получение кислой композиции, содержащей (i) по меньшей мере один редкоземельный элемент и по меньшей мере один редкий металл, и (ii) по меньшей мере один ион железа;
по меньшей мере частичное удаление из указанной кислой композиции указанного по меньшей мере одного иона железа с помощью экстрагирующего агента, ионообменной смолы и/или путем взаимодействия указанной композиции с восстанавливающим агентом, с получением композиции, имеющей пониженное содержание указанного по меньшей мере одного иона железа; и
взаимодействие указанной композиции, имеющей указанное пониженное содержание указанного по меньшей мере одного иона железа с осаждающим агентом с, по существу, селективным осаждением первого редкоземельного элемента и первого редкого металла.
3
2. Способ по п. 1, отличающийся тем, что указанная кислая композиция содержит (i) указанный по меньшей мере один редкоземельный элемент и необязательно указанный по меньшей мере один редкий металл и (ii) FeCl.
3. Способ по п. 1 или 2, отличающийся тем, что указанный экстрагирующий агент выбран из трибутилфосфата, ди-2-этилгексилортофосфорной кислоты (HDEHP), бис(2,4,4-триметилпентил)фосфиновой кислоты и моно-2-этилгексилового эфира 2-этилгексилфосфоновой кислоты).
4. Способ по п. 1 или 2, отличающийся тем, что указанный экстрагирующий агент представляет собой трибутилфосфат.
5. Способ по п. 1 или 2, отличающийся тем, что указанный экстрагирующий агент представляет собой трибутилфосфат в керосине.
3+
6. Способ по п. 1 или 2, отличающийся тем, что указанную кислую композицию подвергают взаимодействию с Fe(0), с получением композиции, имеющей пониженное содержание Fe.
7. Способ по любому из пп. 1-2, отличающийся тем, что указанный первый редкоземельный элемент представляет собой скандий.
8. Способ по любому из пп. 1-2, отличающийся тем, что указанный первый редкий металл представляет собой галлий.
3
9. Способ по любому из пп. 1-2, отличающийся тем, что указанный осаждающий агент выбран из щавелевой кислоты, NaOH, MgO, CaCO и их смесей.
3
10. Способ по п. 9, отличающийся тем, что указанный осаждающий агент выбран из щавелевой кислоты и CaCO.
11. Способ по п. 9, отличающийся тем, что указанный осаждающий агент представляет собой щавелевую кислоту.
3
12. Способ по п. 10, отличающийся тем, что указанный осаждающий агент представляет собой CaCO.
13. Способ по любому из пп. 1-2, отличающийся тем, что указанный первый редкоземельный элемент и указанный первый редкий металл, по существу, селективно осаждают путем поддержания значения pH ниже 2.
14. Способ по любому из пп. 1-2, отличающийся тем, что указанный первый редкоземельный элемент и указанный первый редкий металл, по существу, селективно осаждают путем поддержания значения pH от примерно 1 до примерно 2.
15. Способ по любому из пп. 1-2, отличающийся тем, что указанный первый редкоземельный элемент и указанный первый редкий металл, по существу, селективно осаждают путем поддержания окислительно-восстановительного потенциала примерно Eh +380 мВ.
16. Способ по любому из пп. 1-2, дополнительно включающий выщелачивание указанного осадка и получение раствора выщелачивания.
17. Способ по п. 16, отличающийся тем, что указанный осадок выщелачивают HCl.
18. Способ по п. 17, отличающийся тем, что указанная HCl имеет концентрацию от примерно 5 моль/л до примерно 15 моль/л.
19. Способ по п. 16, отличающийся тем, что указанный раствор выщелачивания дополнительно экстрагируют экстрагирующим агентом с, по существу, селективной экстракцией указанного первого редкоземельного элемента и указанного первого редкого металла и получением насыщенной органической фазы.
20. Способ по п. 19, отличающийся тем, что указанный экстрагирующий агент представляет собой трибутилфосфат.
21. Способ по п. 19, отличающийся тем, что указанный экстрагирующий агент представляет собой трибутилфосфат в керосине.
22. Способ по п. 19, отличающийся тем, что указанный экстрагирующий агент представляет собой трибутилфосфат в керосине и в присутствии изодеканола.
23. Способ по любому из пп. 19-22, дополнительно включающий очистку указанной насыщенной органической фазы очищающим раствором с извлечением указанного первого редкоземельного элемента и получением очищенной органической фазы.
24. Способ по п. 23, отличающийся тем, что указанный очищающий раствор представляет собой кислый водный раствор, содержащий HCl в концентрации от примерно 2 моль/л до примерно 12 моль/л.
25. Способ по п. 23, отличающийся тем, что указанный очищающий раствор применяют при соотношении очищающего раствора: насыщенной органической фазы примерно 1:1.
26. Способ по п. 23, дополнительно включающий реэкстракцию указанной очищенной органической фазы раствором для реэкстракции с извлечением указанного первого редкого металла.
27. Способ по п. 26, отличающийся тем, что указанный раствор для реэкстракции представляет собой воду.
28. Способ по п. 26 или 27, отличающийся тем, что указанный раствор для реэкстракции применяют при соотношении раствора для реэкстракции: насыщенной органической фазы примерно 1:2.
29. Способ по любому из пп. 1-2, отличающийся тем, что указанную композицию, имеющую пониженное содержание указанного по меньшей мере одного иона железа, подвергают взаимодействию с указанным осаждающим агентом с получением жидкости, содержащей по меньшей мере один дополнительный редкоземельный элемент, и указанного осадка, содержащего указанный первый редкоземельный элемент и указанный первый редкий металл, указанный способ дополнительно включает отделение указанной жидкости от указанного осадка.
30. Способ по п. 29, дополнительно включающий взаимодействие указанной жидкости с другим осаждающим агентом с получением другого осадка и извлечение указанного другого осадка.
31. Способ по п. 30, отличающийся тем, что указанную жидкость подвергают взаимодействию с указанным другим осаждающим агентом при pH от примерно 7,8 до примерно 8,2.
32. Способ по п. 30, отличающийся тем, что указанную жидкость подвергают взаимодействию с указанным другим осаждающим агентом при pH от примерно 7,9 до примерно 8,1.
33. Способ по любому из пп. 30-32, отличающийся тем, что указанную жидкость подвергают взаимодействию с указанным другим осаждающим агентом путем поддержания окислительно-восстановительного потенциала при примерно Eh +340 мВ.
34. Способ по любому из пп. 30-32, отличающийся тем, что указанную жидкость подвергают взаимодействию с указанным другим осаждающим агентом путем поддержания окислительно-восстановительного потенциала при примерно Eh +380 мВ.
35. Способ по любому из пп. 30-32, отличающийся тем, что указанную жидкость подвергают взаимодействию с указанным другим осаждающим агентом путем поддержания температуры от примерно 50°С до примерно 70°С.
3
36. Способ по любому из пп. 30-32, отличающийся тем, что указанный другой осаждающий агент выбран из NaOH, MgO, CaCO и их смесей.
3
37. Способ по любому из пп. 30-32, отличающийся тем, что указанный другой осаждающий агент представляет собой СаСО.
38. Способ по любому из пп. 30-32, дополнительно включающий выщелачивание указанного другого осадка и получение раствора выщелачивания, содержащего второй редкоземельный элемент.
39. Способ по п. 38, отличающийся тем, что указанный другой осадок выщелачивают HCl.
40. Способ по п. 38, отличающийся тем, что указанный раствор выщелачивания, содержащий указанный второй редкоземельный элемент, экстрагируют экстрагирующим агентом с, по существу, селективной экстракцией указанного второго редкоземельного элемента и получением насыщенной органической фазы, содержащей указанный второй редкоземельный элемент, и водной фазы, содержащей по меньшей мере один легкий редкоземельный элемент.
41. Способ по п. 40, отличающийся тем, что указанный экстрагирующий агент представляет собой ди(этилгексил)фосфоновую кислоту.
42. Способ по п. 40, отличающийся тем, что указанный экстрагирующий агент представляет собой ди(этилгексил)фосфоновую кислоту в керосине.
43. Способ по любому из пп. 40-42, дополнительно включающий по меньшей мере частичное удаление третьего редкоземельного элемента из указанной насыщенной органической фазы, содержащей указанный второй редкоземельный элемент.
44. Способ по любому из пп. 40-42, дополнительно включающий по меньшей мере частичное удаление третьего редкоземельного элемента из указанной насыщенной органической фазы, содержащей указанный второй редкоземельный элемент, путем обработки указанной насыщенной органической фазы кислым очищающим раствором.
45. Способ по п. 44, отличающийся тем, что указанный очищающий раствор содержит 1 N HCl.
46. Способ по п. 45, отличающийся тем, что указанный третий редкоземельный элемент представляет собой церий.
47. Способ по п. 44, дополнительно включающий обработку указанной насыщенной органической фазы, содержащей указанный второй редкоземельный элемент, кислым раствором для реэкстракции с получением раствора реэкстракции, содержащего указанный второй редкоземельный элемент, и извлечение указанного раствора реэкстракции.
48. Способ по п. 47, отличающийся тем, что указанный раствор реэкстракции содержит 3,5 N HCl.
49. Способ по п. 47 или 48, включающий обработку указанного раствора реэкстракции, содержащего указанный второй редкоземельный элемент, экстрагирующим агентом с, по существу, селективной экстракцией четвертого редкоземельного элемента и необязательно пятого редкоземельного элемента из указанного раствора реэкстракции и получение рафината, содержащего указанный второй редкоземельный элемент.
50. Способ по п. 49, отличающийся тем, что указанный экстрагирующий агент представляет собой трибутилфосфат.
51. Способ по п. 49, отличающийся тем, что указанный экстрагирующий агент представляет собой трибутилфосфат в керосине.
52. Способ по п. 49, отличающийся тем, что указанный четвертый редкоземельный элемент представляет собой диспрозий.
53. Способ по п. 49, отличающийся тем, что указанный пятый редкоземельный элемент представляет собой эрбий.
54. Способ по п. 49, дополнительно включающий взаимодействие органической фазы, содержащей указанный четвертый редкоземельный элемент и необязательно указанный пятый редкоземельный элемент, с раствором для реэкстракции с получением раствора реэкстракции, содержащего указанный четвертый редкоземельный элемент и необязательно указанный пятый редкоземельный элемент.
55. Способ по п. 54, отличающийся тем, что указанный раствор для реэкстракции представляет собой воду.
56. Способ по п. 40, отличающийся тем, что указанный второй редкоземельный элемент представляет собой иттрий.
57. Способ по п. 38, отличающийся тем, что указанный раствор выщелачивания, содержащий указанный второй редкоземельный элемент, экстрагируют экстрагирующим агентом с, по существу, селективной экстракцией указанного второго редкоземельного элемента и получением насыщенной органической фазы, содержащей указанный второй редкоземельный элемент и рафинат, содержащий по меньшей мере один легкий редкоземельный элемент.
58. Способ по п. 57, отличающийся тем, что указанный экстрагирующий агент представляет собой ди(этилгексил)фосфоновую кислоту или ди-(2-этилгексил)ортофосфорную кислоту.
59. Способ по п. 57, дополнительно включающий по меньшей мере частичное удаление третьего редкоземельного элемента из указанной насыщенной органической фазы, содержащей указанный второй редкоземельный элемент.
60. Способ по п. 57, дополнительно включающий по меньшей мере частичное удаление третьего редкоземельного элемента из указанной насыщенной органической фазы, содержащей указанный второй редкоземельный элемент, путем обработки указанной насыщенной органической фазы кислым очищающим раствором.
61. Способ по п. 60, отличающийся тем, что указанный очищающий раствор содержит от примерно 1 N до примерно 2 N HCl.
62. Способ по п. 60 или 21, дополнительно включающий обработку указанной насыщенной органической фазы, содержащей указанный второй редкоземельный элемент, раствором для реэкстракции с получением раствора реэкстракции, содержащего указанный второй редкоземельный элемент.
63. Способ по п. 62, отличающийся тем, что указанный раствор для реэкстракции содержит от примерно 3 М до примерно 4 М HCl.
64. Способ по п. 62, отличающийся тем, что указанный раствор реэкстракции, содержащий указанный второй редкоземельный элемент, экстрагируют экстрагирующим агентом с удалением четвертого редкоземельного элемента и необязательно пятого редкоземельного элемента с получением рафината, содержащего указанный второй редкоземельный элемент, и насыщенной органической фазы, содержащей указанный четвертый редкоземельный элемент и необязательно указанный пятый редкоземельный элемент.
65. Способ по п. 64, отличающийся тем, что указанный экстрагирующий агент представляет собой трибутилфосфат.
66. Способ по п. 64, отличающийся тем, что указанный экстрагирующий агент представляет собой трибутилфосфат в керосине.
67. Способ по п. 64, включающий извлечение указанного рафината, содержащего указанный второй редкоземельный элемент.
68. Способ по п. 64, отличающийся тем, что указанный второй редкоземельный элемент представляет собой иттрий.
69. Способ по п. 64, отличающийся тем, что указанный четвертый редкоземельный элемент представляет собой диспрозий.
70. Способ по п. 64, отличающийся тем, что указанный пятый редкоземельный элемент представляет собой эрбий.
71. Способ по п. 64, дополнительно включающий взаимодействие указанной насыщенной органической фазы, содержащей указанный четвертый редкоземельный элемент и указанный пятый редкоземельный элемент, с раствором для реэкстракции с получением раствора реэкстракции, содержащего указанный четвертый редкоземельный элемент и указанный пятый редкоземельный элемент.
72. Способ по п. 71, отличающийся тем, что указанный раствор для реэкстракции представляет собой воду.
73. Способ по п. 71 или 72, дополнительно включающий взаимодействие указанного раствора реэкстракции с экстрагирующим агентом с, по существу, селективной экстракцией указанного пятого редкоземельного элемента из указанной раствора реэкстракции с получением рафината, содержащего указанный четвертый редкоземельный элемент, и насыщенной органической фазы, содержащей указанный пятый редкоземельный элемент.
74. Способ по п. 73, отличающийся тем, что указанный экстрагирующий агент представляет собой ди(этилгексил)фосфоновую кислоту или ди-(2-этилгексил)ортофосфорную кислоту.
75. Способ по п. 73, дополнительно включающий отделение указанного рафината от указанной насыщенной органической фазы, содержащей указанный пятый редкоземельный элемент, обработку указанной насыщенной органической фазы очищающим раствором с удалением из нее примесей, и затем обработку указанной насыщенной органической фазы раствором для реэкстракции с получением раствора реэкстракции, содержащего указанный пятый редкоземельный элемент.
76. Способ по п. 75, отличающийся тем, что указанный очищающий раствор содержит от примерно 2 М до примерно 4 М HCl.
77. Способ по п. 75 или 76, отличающийся тем, что указанный раствор для реэкстракции содержит от примерно 3 М до примерно 4М HCl.
78. Способ по п. 57, отличающийся тем, что указанный рафинат подвергают взаимодействию с окисляющим агентом с окислением указанного третьего редкоземельного элемента.
79. Способ по п. 78, отличающийся тем, что указанный окисляющий агент содержит гипохлорит натрия.
80. Способ по п. 78 или 79, отличающийся тем, что указанный рафинат подвергают взаимодействию с окисляющим агентом при рН от примерно 0,5 до примерно 1,5.
81. Способ по п. 78, дополнительно включающий удаление из указанного рафината окисленного третьего редкоземельного элемента в форме осадка с получением фильтрата, содержащего шестой редкоземельный элемент.
82. Способ по п. 81, дополнительно включающий взаимодействие указанного фильтрата с экстрагирующим агентом с, по существу, селективной экстракцией указанного шестого редкоземельного элемента из указанного фильтрата с получением насыщенной органической фазы, содержащей указанный шестой редкоземельный элемент, и другого рафината, содержащего седьмой редкоземельный элемент и восьмой редкоземельный элемент, и отделение указанной насыщенной органической фазы, содержащей указанный шестой редкоземельный элемент, от указанного рафината.
83. Способ по п. 82, отличающийся тем, что указанный экстрагирующий агент представляет собой ди(этилгексил)фосфоновую кислоту или ди-(2-этилгексил)ортофосфорную кислоту.
84. Способ по п. 82, дополнительно включающий обработку указанной насыщенной органической фазы очищающим раствором с удалением из нее примесей и затем обработку указанной насыщенной органической фазы раствором для реэкстракции с получением раствора реэкстракции, содержащего указанный шестой редкоземельный элемент.
85. Способ по п. 84, отличающийся тем, что указанный очищающий раствор содержит от примерно 0,5 М до примерно 1,5 М HCl.
86. Способ по п. 84, отличающийся тем, что указанный раствор для реэкстракции содержит от примерно 2 М до примерно 3 М HCl.
87. Способ по любому из пп. 82-86, отличающийся тем, что указанный шестой редкоземельный элемент представляет собой европий.
88. Способ по любому из пп. 82-86, отличающийся тем, что указанный седьмой редкоземельный элемент представляет собой празеодим.
89. Способ по любому из пп. 82-86, отличающийся тем, что указанный восьмой редкоземельный элемент представляет собой неодим.
90. Способ по любому из пп. 82-86, дополнительно включающий восстановление указанного шестого редкоземельного элемента с помощью восстанавливающего агента.
91. Способ по п. 90, отличающийся тем, что указанный восстанавливающий агент представляет собой цинк (0).
92. Способ по любому из пп. 82-86, дополнительно включающий взаимодействие указанного шестого редкоземельного элемента с сульфатом натрия с получением его сульфатного производного в форме осадка и извлечение указанного осадка.
93. Способ по любому из пп. 82-86, дополнительно включающий взаимодействие указанного рафината, содержащего указанный седьмой редкоземельный элемент и указанный восьмой редкоземельный элемент, с экстрагирующим агентом с, по существу, селективной экстракцией указанного восьмого редкоземельного элемента из указанного рафината с получением насыщенной органической фазы, содержащей указанный восьмой редкоземельный элемент, и рафината, содержащего указанный седьмой редкоземельный элемент, и отделение указанной насыщенной органической фазы, содержащей указанный восьмой редкоземельный элемент, от указанного рафината.
94. Способ по п. 93, отличающийся тем, что указанный экстрагирующий агент представляет собой ди(этилгексил)фосфоновую кислоту или ди-(2-этилгексил)ортофосфорную кислоту.
95. Способ по п. 93, дополнительно включающий обработку указанной насыщенной органической фазы очищающим раствором с удалением из нее примесей и затем обработку указанной насыщенной органической фазы раствором для реэкстракции с получением раствора реэкстракции, содержащего указанный восьмой редкоземельный элемент.
96. Способ по п. 95, отличающийся тем, что указанный очищающий раствор содержит от примерно 2 М до примерно 3 М HCl.
97. Способ по п. 95, отличающийся тем, что указанный раствор для реэкстракции содержит от примерно 3 М до примерно 4 М HCl.
98. Способ извлечения по меньшей мере одного редкоземельного элемента, включающий:
получение кислой композиции, содержащей (i) по меньшей мере один редкоземельный элемент и по меньшей мере один редкий металл; и
взаимодействие указанной композиции с осаждающим агентом с, по существу, селективным осаждением первого редкоземельного элемента и первого редкого металла, который представляет собой галлий.
99. Способ по п. 98, отличающийся тем, что указанный первый редкоземельный элемент представляет собой скандий.
100. Способ по п. 98, отличающийся тем, что указанная кислая композиция содержит галлий и по меньшей мере один другой редкий металл.
101. Способ по п. 100, отличающийся тем, что указанный способ включает взаимодействие указанной композиции с указанным осаждающим агентом с, по существу, селективным осаждением указанного первого редкоземельного элемента, указанного первого редкого металла и указанного другого редкого металла.
3
102. Способ по любому из пп. 98-101, отличающийся тем, что указанный осаждающий агент выбран из NaOH, MgO, СаСО и их смесей.
103. Способ по п. 102, отличающийся тем, что указанный осаждающий агент представляет собой MgO.
3
104. Способ по любому из пп. 98-101, отличающийся тем, что указанный осаждающий агент представляет собой CaCO.
105. Способ по любому из пп. 98-101, отличающийся тем, что указанный первый редкоземельный элемент и указанный первый редкий металл, по существу, селективно осаждают путем поддержания значения pH ниже 2.
106. Способ по любому из пп. 98-101, отличающийся тем, что указанный первый редкоземельный элемент и указанный первый редкий металл, по существу, селективно осаждают путем поддержания значения pH от примерно 1 до примерно 2.
107. Способ по любому из пп. 98-101, отличающийся тем, что указанный первый редкоземельный элемент и указанный первый редкий металл, по существу, селективно осаждают путем поддержания окислительно-восстановительного потенциала примерно Eh +380 мВ.
108. Способ по любому из пп. 98-101, включающий взаимодействие указанной композиции с указанным осаждающим агентом с, по существу, селективным осаждением первого редкоземельного элемента и первого редкого металла, содержащихся в образованном таким образом осадке, и извлечение указанного осадка.
109. Способ по п. 108, дополнительно включающий выщелачивание указанного осадка и получение раствора выщелачивания.
110. Способ по п. 109, отличающийся тем, что указанный осадок выщелачивают HCl.
111. Способ по п. 110, отличающийся тем, что указанная HCl имеет концентрацию от примерно 5 моль/л до примерно 15 моль/л.
112. Способ по любому из пп. 109-111, отличающийся тем, что указанный раствор выщелачивания дополнительно экстрагируют экстрагирующим агентом с, по существу, селективной экстракцией указанного первого редкоземельного элемента и указанного первого редкого металла и получением насыщенной органической фазы.
113. Способ по п. 112, отличающийся тем, что указанный экстрагирующий агент представляет собой трибутилфосфат.
114. Способ по п. 112, отличающийся тем, что указанный экстрагирующий агент представляет собой трибутилфосфат в керосине.
115. Способ по п. 112, отличающийся тем, что указанный экстрагирующий агент представляет собой трибутилфосфат в керосине и в присутствии изодеканола.
116. Способ по п. 112, дополнительно включающий очистку указанной насыщенной органической фазы очищающим раствором с извлечением указанного первого редкоземельного элемента и получением очищенной органической фазы.
117. Способ по п. 116, отличающийся тем, что указанный очищающий раствор представляет собой кислый водный раствор, содержащий HCI в концентрации от примерно 2 моль/л до примерно 12 моль/л.
118. Способ по п. 116, отличающийся тем, что указанный очищающий раствор применяют при соотношении очищающего раствора: насыщенной органической фазы примерно 1:1.
119. Способ по любому из пп. 116-118, дополнительно включающий реэкстракцию указанной очищенной органической фазы раствором для реэкстракции с извлечением указанного первого редкого металла.
120. Способ по п. 119, отличающийся тем, что указанный раствор для реэкстракции представляет собой воду.
121. Способ по п. 119, отличающийся тем, что указанный раствор для реэкстракции применяют при соотношении раствора для реэкстракции: насыщенной органической фазы примерно 1:2.
122. Способ по п. 109, отличающийся тем, что указанную композицию подвергают взаимодействию с указанным осаждающим агентом с получением жидкости, содержащей по меньшей мере один дополнительный редкоземельный элемент, и указанного осадка, содержащего указанный первый редкоземельный элемент и указанный первый редкий металл, указанный способ дополнительно включает отделение указанной жидкости от указанной осадка.
123. Способ по п. 122, дополнительно включающий взаимодействие указанной жидкости с другим осаждающим агентом с получением другого осадка, и извлечение указанного другого осадка.
124. Способ по п. 123, отличающийся тем, что указанную жидкость подвергают взаимодействию с указанным другим осаждающим агентом при pH от примерно 7,8 до примерно 8,2.
125. Способ по п. 123, отличающийся тем, что указанную жидкость подвергают взаимодействию с указанным другим осаждающим агентом при pH от примерно 7,9 до примерно 8,1.
126. Способ по любому из пп. 123-125, отличающийся тем, что указанную жидкость подвергают взаимодействию с указанным другим осаждающим агентом путем поддержания окислительно-восстановительного потенциала при примерно Eh +340 мВ.
127. Способ по любому из пп. 123-125, отличающийся тем, что указанную жидкость подвергают взаимодействию с указанным другим осаждающим агентом путем поддержания окислительно-восстановительного потенциала при примерно Eh +380 мВ.
128. Способ по любому из пп. 123-125, отличающийся тем, что указанную жидкость подвергают взаимодействию с указанным другим осаждающим агентом путем поддержания температуры от примерно 50 до примерно 70°С.
3
129. Способ по любому из пп. 123-125, отличающийся тем, что указанный другой осаждающий агент выбран из NaOH, MgO, CaCO и их смесей.
3
130. Способ по любому из пп. 123-125, отличающийся тем, что указанный другой осаждающий агент представляет собой СаСО.
131. Способ по любому из пп. 123-125, дополнительно включающий выщелачивание указанного другого осадка и получение раствора выщелачивания, содержащего второй редкоземельный элемент.
132. Способ по п. 131, отличающийся тем, что указанный другой осадок выщелачивают HCl.
133. Способ по п. 131, отличающийся тем, что указанный раствор выщелачивания, содержащий указанный второй редкоземельный элемент, экстрагируют экстрагирующим агентом с, по существу, селективной экстракцией указанного второго редкоземельного элемента и получением насыщенной органической фазы, содержащей указанный второй редкоземельный элемент, и водной фазы, содержащей по меньшей мере один легкий редкоземельный элемент.
134. Способ по п. 133, отличающийся тем, что указанный экстрагирующий агент представляет собой ди(этилгексил)фосфоновую кислоту.
135. Способ по п. 133, отличающийся тем, что указанный экстрагирующий агент представляет собой ди(этилгексил)фосфоновую кислоту в керосине.
136. Способ по любому из пп. 133-135, дополнительно включающий по меньшей мере частичное удаление третьего редкоземельного элемента из указанной насыщенной органической фазы, содержащей указанный второй редкоземельный элемент.
137. Способ по любому из пп. 133-135, дополнительно включающий по меньшей мере частичное удаление третьего редкоземельного элемента из указанной насыщенной органической фазы, содержащей указанный второй редкоземельный элемент, путем обработки указанной насыщенной органической фазы кислым очищающим раствором.
138. Способ по п. 137, отличающийся тем, что указанный очищающий раствор содержит 1 N HCl.
139. Способ по п. 137, отличающийся тем, что указанный третий редкоземельный элемент представляет собой церий.
140. Способ по п. 137, дополнительно включающий обработку указанной насыщенной органической фазы, содержащей указанный второй редкоземельный элемент, кислым раствором для реэкстракции с получением раствора реэкстракции, содержащего указанный второй редкоземельный элемент, и извлечение указанного раствора реэкстракции.
141. Способ по п. 140, отличающийся тем, что указанный раствор реэкстракции содержит 3,5 N HCl.
142. Способ по п. 140 или 141, включающий обработку указанного раствора реэкстракции, содержащего указанный второй редкоземельный элемент, экстрагирующим агентом с, по существу, селективной экстракцией четвертого редкоземельного элемента и необязательно пятого редкоземельного элемента из указанной раствора реэкстракции, и получение рафината, содержащего указанный второй редкоземельный элемент.
143. Способ по п. 142, отличающийся тем, что указанный экстрагирующий агент представляет собой трибутилфосфат.
144. Способ по п. 142, отличающийся тем, что указанный экстрагирующий агент представляет собой трибутилфосфат в керосине.
145. Способ по п. 142, отличающийся тем, что указанный четвертый редкоземельный элемент представляет собой диспрозий.
146. Способ по п. 142, отличающийся тем, что указанный пятый редкоземельный элемент представляет собой эрбий.
147. Способ по п. 142, дополнительно включающий взаимодействие органической фазы, содержащей указанный четвертый редкоземельный элемент и необязательно указанный пятый редкоземельный элемент, с раствором для реэкстракции с получением раствора реэкстракции, содержащего указанный четвертый редкоземельный элемент и необязательно указанный пятый редкоземельный элемент.
148. Способ по п. 147, отличающийся тем, что указанный раствор для реэкстракции представляет собой воду.
149. Способ по п. 133, отличающийся тем, что указанный второй редкоземельный элемент представляет собой иттрий.
150. Способ по п. 131, отличающийся тем, что указанный раствор выщелачивания, содержащий указанный второй редкоземельный элемент, экстрагируют экстрагирующим агентом с, по существу, селективной экстракцией указанного второго редкоземельного элемента и получением насыщенной органической фазы, содержащей указанный второй редкоземельный элемент, и рафината, содержащего по меньшей мере один легкий редкоземельный элемент.
151. Способ по п. 150, отличающийся тем, что указанный экстрагирующий агент представляет собой ди(этилгексил)фосфоновую кислоту или ди-(2-этилгексил)ортофосфорную кислоту.
152. Способ по п. 150 или 151, дополнительно включающий по меньшей мере частичное удаление третьего редкоземельного элемента из указанной насыщенной органической фазы, содержащей указанный второй редкоземельный элемент.
153. Способ по любому из пп. 150-151, дополнительно включающий по меньшей мере частичное удаление третьего редкоземельного элемента из указанной насыщенной органической фазы, содержащей указанный второй редкоземельный элемент, путем обработки указанной насыщенной органической фазы кислым очищающим раствором.
154. Способ по п. 153, отличающийся тем, что указанный очищающий раствор содержит от примерно 1 N до примерно 2 N HCl.
155. Способ по п. 153, дополнительно включающий обработку указанной насыщенной органической фазы, содержащей указанный второй редкоземельный элемент, раствором для реэкстракции с получением раствора реэкстракции, содержащего указанный второй редкоземельный элемент.
156. Способ по п. 155, отличающийся тем, что указанный раствор для реэкстракции содержит от примерно 3 М до примерно 4 М HCl.
157. Способ по п. 155, отличающийся тем, что указанный раствор реэкстракции, содержащий указанный второй редкоземельный элемент, экстрагируют экстрагирующим агентом с удалением четвертого редкоземельного элемента и необязательно пятого редкоземельного элемента, с получением рафината, содержащего указанный второй редкоземельный элемент, и насыщенной органической фазы, содержащей указанный четвертый редкоземельный элемент и необязательно указанный пятый редкоземельный элемент.
158. Способ по п. 157, отличающийся тем, что указанный экстрагирующий агент представляет собой трибутилфосфат.
159. Способ по п. 157, отличающийся тем, что указанный экстрагирующий агент представляет собой трибутилфосфат в керосине.
160. Способ по любому из пп. 157-159, включающий извлечение указанного рафината, содержащего указанный второй редкоземельный элемент.
161. Способ по любому из пп. 157-159, отличающийся тем, что указанный второй редкоземельный элемент представляет собой иттрий.
162. Способ по любому из пп. 157-159, отличающийся тем, что указанный четвертый редкоземельный элемент представляет собой диспрозий.
163. Способ по любому из пп. 157-159, отличающийся тем, что указанный пятый редкоземельный элемент представляет собой эрбий.
164. Способ по любому из пп. 157-159, дополнительно включающий взаимодействие указанной насыщенной органической фазы, содержащей указанный четвертый редкоземельный элемент и указанный пятый редкоземельный элемент, с раствором для реэкстракции с получением раствора реэкстракции, содержащего указанный четвертый редкоземельный элемент и указанный пятый редкоземельный элемент.
165. Способ по п. 164, отличающийся тем, что указанный раствор для реэкстракции представляет собой воду.
166. Способ по п. 164, дополнительно включающий взаимодействие указанного раствора реэкстракции с экстрагирующим агентом с, по существу, селективной экстракцией указанного пятого редкоземельного элемента из указанной раствора реэкстракции, с получением рафината, содержащего указанный четвертый редкоземельный элемент, и насыщенной органической фазы, содержащей указанный пятый редкоземельный элемент.
167. Способ по п. 166, отличающийся тем, что указанный экстрагирующий агент представляет собой ди(этилгексил)фосфоновую кислоту или ди-(2-этилгексил)ортофосфорную кислоту.
168. Способ по п. 166, дополнительно включающий отделение указанного рафината от указанной насыщенной органической фазы, содержащей указанный пятый редкоземельный элемент, обработку указанной насыщенной органической фазы очищающим раствором с удалением из нее примесей и затем обработку указанной насыщенной органической фазы раствором для реэкстракции с получением раствора реэкстракции, содержащего указанный пятый редкоземельный элемент.
169. Способ по п. 168, отличающийся тем, что указанный очищающий раствор содержит от примерно 2 М до примерно 4 М HCl.
170. Способ по п. 168 или 169, отличающийся тем, что указанный раствор для реэкстракции содержит от примерно 3 М до примерно 4М HCl.
171. Способ по п. 150, отличающийся тем, что указанный рафинат подвергают взаимодействию с окисляющим агентом с окислением указанного третьего редкоземельного элемента.
172. Способ по п. 171, отличающийся тем, что указанный окисляющий агент содержит гипохлорит натрия.
173. Способ по п. 171 или 172, отличающийся тем, что указанный рафинат подвергают взаимодействию с окисляющим агентом при pH от примерно 0,5 до примерно 1,5.
174. Способ по п. 171, дополнительно включающий удаление из указанного рафината окисленного третьего редкоземельного элемента в форме осадка, с получением фильтрата, содержащего шестой редкоземельный элемент.
175. Способ по п. 174, дополнительно включающий взаимодействие указанного фильтрата с экстрагирующим агентом с, по существу, селективной экстракцией указанного шестого редкоземельного элемента из указанного фильтрата, с получением насыщенной органической фазы, содержащей указанный шестой редкоземельный элемент, и другого рафината, содержащего седьмой редкоземельный элемент и восьмой редкоземельный элемент, и отделение указанной насыщенной органической фазы, содержащей указанный шестой редкоземельный элемент, от указанного рафината.
176. Способ по п. 175, отличающийся тем, что указанный экстрагирующий агент представляет собой ди(этилгексил)фосфоновую кислоту или ди-(2-этилгексил)ортофосфорную кислоту.
177. Способ по п. 175, дополнительно включающий обработку указанной насыщенной органической фазы очищающим раствором с удалением из нее примесей и затем обработку указанной насыщенной органической фазы раствором для реэкстракции с получением раствора реэкстракции, содержащего указанный шестой редкоземельный элемент.
178. Способ по п. 177, отличающийся тем, что указанный очищающий раствор содержит от примерно 0,5 М до примерно 1,5 М HCl.
179. Способ по п. 177, отличающийся тем, что указанный раствор для реэкстракции содержит от примерно 2 М до примерно 3 М HCl.
180. Способ по любому из пп. 175-179, отличающийся тем, что указанный шестой редкоземельный элемент представляет собой европий.
181. Способ по любому из пп. 175-179, отличающийся тем, что указанный седьмой редкоземельный элемент представляет собой празеодим.
182. Способ по любому из пп. 175-179, отличающийся тем, что указанный восьмой редкоземельный элемент представляет собой неодим.
183. Способ по любому из пп. 175-179, дополнительно включающий восстановление указанного шестого редкоземельного элемента с помощью восстанавливающего агента.
184. Способ по п. 183, отличающийся тем, что указанный восстанавливающий агент представляет собой цинк (0).
185. Способ по любому из пп. 175-179, дополнительно включающий взаимодействие указанного шестого редкоземельного элемента с сульфатом натрия с получением его сульфатного производного в форме осадка и извлечение указанного осадка.
186. Способ по любому из пп. 175-179, дополнительно включающий взаимодействие указанного рафината, содержащего указанный седьмой редкоземельный элемент и указанный восьмой редкоземельный элемент, с экстрагирующим агентом с, по существу, селективной экстракцией указанного восьмого редкоземельного элемента из указанного рафината, с получением насыщенной органической фазы, содержащей указанный восьмой редкоземельный элемент, рафината содержащего указанный седьмой редкоземельный элемент, и отделение указанной насыщенной органической фазы, содержащей указанный восьмой редкоземельный элемент, от указанного рафината.
187. Способ по п. 186, отличающийся тем, что указанный экстрагирующий агент представляет собой ди(этилгексил)фосфоновую кислоту или ди-(2-этилгексил)ортофосфорную кислоту.
188. Способ по п. 186, дополнительно включающий обработку указанной насыщенной органической фазы очищающим раствором с удалением из нее примесей и затем обработку указанной насыщенной органической фазы раствором для реэкстракции с получением раствора реэкстракции, содержащего указанный восьмой редкоземельный элемент.
189. Способ по п. 188, отличающийся тем, что указанный очищающий раствор содержит от примерно 2 М до примерно 3 М HCl.
190. Способ по п. 188, отличающийся тем, что указанный раствор для реэкстракции содержит от примерно 3 М до примерно 4 М HCl.
191. Способ по п. 98, отличающийся тем, что указанный способ дополнительно включает, предварительную обработку или обработку указанной кислой композиции ионообменной смолой с удалением примесей.
192. Способ по п. 98, отличающийся тем, что указанный способ дополнительно включает обработку указанной кислой композиции ионообменной смолой с по меньшей мере частичным удалением из нее примесей.
193. Способ по п. 98, отличающийся тем, что указанный способ дополнительно включает обработку указанного по меньшей мере одного редкоземельного элемента и необязательно указанного по меньшей мере одного редкого металла, полученных указанным способом, с помощью плазменной горелки с дополнительной очисткой указанного по меньшей мере одного редкоземельного элемента и необязательно указанного по меньшей мере одного редкого металла.
194. Способ извлечения по меньшей мере одного редкоземельного элемента, включающий:
получение кислой композиции, содержащей (i) по меньшей мере один редкоземельный элемент и по меньшей мере один редкий металл; и (ii) по меньшей мере один ион металла;
по меньшей мере частичное удаление из указанной кислой композиции указанного по меньшей мере одного иона металла с помощью экстрагирующего агента, ионообменной смолы и/или путем взаимодействия указанной композиции с восстанавливающим агентом, с получением композиции, имеющей пониженное содержание указанного по меньшей мере одного иона металла; и
взаимодействие указанной композиции, имеющей указанное пониженное содержание указанного по меньшей мере одного иона металла, с осаждающим агентом с, по существу, селективным осаждением первого редкоземельного элемента и первого редкого металла;
195. Способ по п. 194, отличающийся тем, что указанный экстрагирующий агент выбран из трибутилфосфата, ди-2-этилгексилортофосфорной кислоты (HDEHP), бис(2,4,4-триметилпентил) фосфиновой кислоты и моно-2-этилгексилового эфира 2-этилгексилфосфоновой кислоты).
196. Способ по п. 194, отличающийся тем, что указанный экстрагирующий агент выбран из ди-2-этилгексилортофосфорной кислоты (HDEHP), бис(2,4,4-триметилпентил) фосфиновой кислоты и моно-2-этилгексилового эфира 2-этилгексилфосфоновой кислоты).
197. Способ по п. 194, отличающийся тем, что указанный экстрагирующий агент представляет собой трибутилфосфат.
198. Способ по п. 194, отличающийся тем, что указанный экстрагирующий агент представляет собой трибутилфосфат в керосине.
199. Способ по любому из пп. 194-198, отличающийся тем, что указанный по меньшей мере один ион металла содержит по меньшей мере один ион алюминия, по меньшей мере один ион цинка, по меньшей мере один ион меди, по меньшей мере один ион никеля, по меньшей мере один ион магния, по меньшей мере один ион титана и/или по меньшей мере один ион железа.
200. Способ по любому из пп. 194-198, отличающийся тем, что указанный первый редкоземельный элемент представляет собой скандий.
201. Способ по любому из пп. 194-198, отличающийся тем, что указанная кислая композиция содержит по меньшей мере два редких металла.
202. Способ по п. 201, отличающийся тем, что указанный способ включает взаимодействие указанной композиции, имеющей указанное пониженное содержание указанного по меньшей мере одного иона металла, с указанным осаждающим агентом с, по существу, селективным осаждением указанного первого редкоземельного элемента и указанных по меньшей мере двух редких металлов.
203. Способ по любому из пп. 194-198, отличающийся тем, что указанный первый редкий металл представляет собой галлий.
3
204. Способ по любому из пп. 194-198, отличающийся тем, что указанный осаждающий агент выбран из NaOH, MgO, СаСО и их смесей.
3
205. Способ по любому из пп. 194-198, отличающийся тем, что указанный осаждающий агент представляет собой СаСО.
206. Способ по любому из пп. 194-198, отличающийся тем, что указанный первый редкоземельный элемент и необязательно указанный первый редкий металл, по существу, селективно осаждают путем поддержания значения pH ниже 2.
207. Способ по любому из пп. 194-198, отличающийся тем, что указанный первый редкоземельный элемент и необязательно указанный первый редкий металл, по существу, селективно осаждают путем поддержания значения pH от примерно 1 до примерно 2.
208. Способ по любому из пп. 194-198, отличающийся тем, что указанный первый редкоземельный элемент и необязательно указанный первый редкий металл, по существу, селективно осаждают путем поддержания окислительно-восстановительного потенциала примерно Eh +380 мВ.
209. Способ по любому из пп. 194-198, включающий взаимодействие указанной композиции, имеющей пониженное содержание указанного по меньшей мере одного иона металла, с указанным осаждающим агентом с, по существу, селективным осаждением первого редкоземельного элемента и первого редкого металла, содержащихся в образованном таким образом осадке, и извлечение указанного осадка.
210. Способ по п. 209, дополнительно включающий выщелачивание указанного осадка и получение раствора выщелачивания.
211. Способ по п. 210, отличающийся тем, что указанный осадок выщелачивают HCl.
212. Способ по п. 210 или 211, отличающийся тем, что указанный раствор выщелачивания дополнительно экстрагируют экстрагирующим агентом с, по существу, селективной экстракцией указанного первого редкоземельного элемента и указанного первого редкого металла и получением насыщенной органической фазы.
213. Способ по п. 212, отличающийся тем, что указанный экстрагирующий агент представляет собой трибутилфосфат.
214. Способ по п. 212, отличающийся тем, что указанный экстрагирующий агент представляет собой трибутилфосфат в керосине.
215. Способ по п. 212, отличающийся тем, что указанный экстрагирующий агент представляет собой трибутилфосфат в керосине и в присутствии изодеканола.
216. Способ по любому из пп. 213-215, дополнительно включающий очистку указанной насыщенной органической фазы очищающим раствором с извлечением указанного первого редкоземельного элемента и получением очищенной органической фазы.
217. Способ по п. 216, отличающийся тем, что указанный очищающий раствор представляет собой кислый водный раствор, содержащий HCl в концентрации от примерно 2 до примерно 12 моль/л.
218. Способ по п. 216, отличающийся тем, что указанный очищающий раствор применяют при соотношении очищающего раствора: насыщенной органической фазы примерно 1:1.
219. Способ по п. 216, дополнительно включающий реэкстракцию указанной очищенной органической фазы раствором для реэкстракции с извлечением указанного первого редкого металла.
220. Способ по п. 219, отличающийся тем, что указанный раствор для реэкстракции представляет собой воду.
221. Способ по п. 219 или 220, отличающийся тем, что указанный раствор для реэкстракции применяют при соотношении раствора для реэкстракции: насыщенной органической фазы примерно 1:2.
222. Способ по п. 194, отличающийся тем, что указанную композицию, имеющую пониженное содержание указанного по меньшей мере одного иона металла, подвергают взаимодействию с указанным осаждающим агентом с получением жидкости, содержащей по меньшей мере один дополнительный редкоземельный элемент, и указанного осадка, содержащего указанный первый редкоземельный элемент и указанный первый редкий металл, указанный способ дополнительно включает отделение указанной жидкости от указанного осадка.
223. Способ по п. 222, дополнительно включающий взаимодействие указанной жидкости с другим осаждающим агентом с получением другого осадка, и извлечение указанного другого осадка.
224. Способ по п. 223, отличающийся тем, что указанную жидкость подвергают взаимодействию с указанным другим осаждающим агентом при pH от примерно 7,8 до примерно 8,2.
225. Способ по п. 223, отличающийся тем, что указанную жидкость подвергают взаимодействию с указанным другим осаждающим агентом при pH от примерно 7,9 до примерно 8,1.
226. Способ по любому из пп. 223-225, отличающийся тем, что указанную жидкость подвергают взаимодействию с указанным другим осаждающим агентом путем поддержания окислительно-восстановительного потенциала при примерно Eh +340 мВ.
227. Способ по любому из пп. 223-225, отличающийся тем, что указанную жидкость подвергают взаимодействию с указанным другим осаждающим агентом путем поддержания окислительно-восстановительного потенциала при примерно Eh +380 мВ.
228. Способ по любому из пп. 223-225, отличающийся тем, что указанную жидкость подвергают взаимодействию с указанным другим осаждающим агентом путем поддержания температуры от примерно 50 до примерно 70°С.
3
229. Способ по любому из пп. 223-225, отличающийся тем, что указанный другой осаждающий агент выбран из NaOH, MgO, СаСО и их смесей.
3
230. Способ по любому из пп. 223-225, отличающийся тем, что указанный осаждающий агент представляет собой CaCO.
231. Способ по любому из пп. 223-225, дополнительно включающий выщелачивание указанного другого осадка и получение раствора выщелачивания, содержащего второй редкоземельный элемент.
232. Способ по п. 231, отличающийся тем, что указанный другой осадок выщелачивают HCl.
233. Способ по п. 231, отличающийся тем, что указанный раствор выщелачивания, содержащий указанный второй редкоземельный элемент, экстрагируют экстрагирующим агентом с, по существу, селективной экстракцией указанного второго редкоземельного элемента и получением насыщенной органической фазы, содержащей указанный второй редкоземельный элемент, и водной фазы, содержащей по меньшей мере один легкий редкоземельный элемент.
234. Способ по п. 233, отличающийся тем, что указанный экстрагирующий агент представляет собой ди(этилгексил)фосфоновую кислоту.
235. Способ по п. 233, отличающийся тем, что указанный экстрагирующий агент представляет собой ди(этилгексил)фосфоновую кислоту в керосине.
236. Способ по любому из пп. 233-235, дополнительно включающий по меньшей мере частичное удаление третьего редкоземельного элемента из указанной насыщенной органической фазы, содержащей указанный второй редкоземельный элемент.
237. Способ по любому из пп. 233-235, дополнительно включающий по меньшей мере частичное удаление третьего редкоземельного элемента из указанной насыщенной органической фазы, содержащей указанный второй редкоземельный элемент, путем обработки указанной насыщенной органической фазы кислым очищающим раствором.
238. Способ по п. 237, отличающийся тем, что указанный очищающий раствор содержит 1 N HCl.
239. Способ по п. 237, отличающийся тем, что указанный третий редкоземельный элемент представляет собой церий.
240. Способ по п. 237, дополнительно включающий обработку указанной насыщенной органической фазы, содержащей указанный второй редкоземельный элемент, кислым раствором для реэкстракции с получением раствора реэкстракции, содержащего указанный второй редкоземельный элемент, и извлечение указанного раствора реэкстракции.
241. Способ по п. 240, отличающийся тем, что указанный раствор реэкстракции содержит 3,5 N HCl.
242. Способ по п. 240, включающий обработку указанного раствора реэкстракции, содержащего указанный второй редкоземельный элемент, экстрагирующим агентом с, по существу, селективной экстракцией четвертого редкоземельного элемента и необязательно пятого редкоземельного элемента из указанной раствора реэкстракции и получение рафината, содержащего указанный второй редкоземельный элемент.
243. Способ по п. 242, отличающийся тем, что указанный экстрагирующий агент представляет собой трибутилфосфат.
244. Способ по п. 242, отличающийся тем, что указанный экстрагирующий агент представляет собой трибутилфосфат в керосине.
245. Способ по любому из пп. 242-244, отличающийся тем, что указанный четвертый редкоземельный элемент представляет собой диспрозий.
246. Способ по любому из пп. 242-244, отличающийся тем, что указанный пятый редкоземельный элемент представляет собой эрбий.
247. Способ по любому из пп. 242-244, дополнительно включающий взаимодействие органической фазы, содержащей указанный четвертый редкоземельный элемент и необязательно указанный пятый редкоземельный элемент, с раствором для реэкстракции с получением раствора реэкстракции, содержащего указанный четвертый редкоземельный элемент и необязательно указанный пятый редкоземельный элемент.
248. Способ по п. 247, отличающийся тем, что указанный раствор для реэкстракции представляет собой воду.
249. Способ по п. 233, отличающийся тем, что указанный второй редкоземельный элемент представляет собой иттрий.
250. Способ по п. 231, отличающийся тем, что указанный раствор выщелачивания, содержащий указанный второй редкоземельный элемент, экстрагируют экстрагирующим агентом с, по существу, селективной экстракцией указанного второго редкоземельного элемента и получением насыщенной органической фазы, содержащей указанный второй редкоземельный элемент, и рафината, содержащего по меньшей мере один легкий редкоземельный элемент.
251. Способ по п. 250, отличающийся тем, что указанный экстрагирующий агент представляет собой ди(этилгексил)фосфоновую кислоту или ди-(2-этилгексил)ортофосфорную кислоту.
252. Способ по п. 250, дополнительно включающий по меньшей мере частичное удаление третьего редкоземельного элемента из указанной насыщенной органической фазы, содержащей указанный второй редкоземельный элемент.
253. Способ по любому из пп. 250-252, дополнительно включающий по меньшей мере частичное удаление третьего редкоземельного элемента из указанной насыщенной органической фазы, содержащей указанный второй редкоземельный элемент, путем обработки указанной насыщенной органической фазы кислым очищающим раствором.
254. Способ по п. 253, отличающийся тем, что указанный очищающий раствор содержит от примерно 1 N до примерно 2 N HCl.
255. Способ по п. 253, дополнительно включающий обработку указанной насыщенной органической фазы, содержащей указанный второй редкоземельный элемент, раствором для реэкстракции с получением раствора реэкстракции, содержащего указанный второй редкоземельный элемент.
256. Способ по п. 255, отличающийся тем, что указанный раствор для реэкстракции содержит от примерно 3 М до примерно 4М HCl.
257. Способ по п. 255, отличающийся тем, что указанный раствор реэкстракции, содержащий указанный второй редкоземельный элемент, экстрагируют экстрагирующим агентом с удалением четвертого редкоземельного элемента и необязательно пятого редкоземельного элемента, с получением рафината, содержащего указанный второй редкоземельный элемент, и насыщенной органической фазы, содержащей указанный четвертый редкоземельный элемент и необязательно указанный пятый редкоземельный элемент.
258. Способ по п. 257, отличающийся тем, что указанный экстрагирующий агент представляет собой трибутилфосфат.
259. Способ по п. 257, отличающийся тем, что указанный экстрагирующий агент представляет собой трибутилфосфат в керосине.
260. Способ по любому из пп. 257-259, включающий извлечение указанного рафината, содержащего указанный второй редкоземельный элемент.
261. Способ по любому из пп. 257-259, отличающийся тем, что указанный второй редкоземельный элемент представляет собой иттрий.
262. Способ по любому из пп. 257-259, отличающийся тем, что указанный четвертый редкоземельный элемент представляет собой диспрозий.
263. Способ по любому из пп. 257-259, отличающийся тем, что указанный пятый редкоземельный элемент представляет собой эрбий.
264. Способ по любому из пп. 257-259, дополнительно включающий взаимодействие указанной насыщенной органической фазы, содержащей указанный четвертый редкоземельный элемент и указанный пятый редкоземельный элемент, с раствором для реэкстракции с получением раствора реэкстракции, содержащего указанный четвертый редкоземельный элемент и указанный пятый редкоземельный элемент.
265. Способ по п. 264, отличающийся тем, что указанный раствор для реэкстракции представляет собой воду.
266. Способ по п. 264, дополнительно включающий взаимодействие указанного раствора реэкстракции с экстрагирующим агентом с, по существу, селективной экстракцией указанного пятого редкоземельного элемента из указанной раствора реэкстракции, с получением рафината, содержащего указанный четвертый редкоземельный элемент, и насыщенной органической фазы, содержащей указанный пятый редкоземельный элемент.
267. Способ по п. 266, отличающийся тем, что указанный экстрагирующий агент представляет собой ди(этилгексил)фосфоновую кислоту или ди-(2-этилгексил)ортофосфорную кислоту.
268. Способ по п. 266, дополнительно включающий отделение указанного рафината от указанной насыщенной органической фазы, содержащей указанный пятый редкоземельный элемент, обработку указанной насыщенной органической фазы очищающим раствором с удалением из нее примесей и затем обработку указанной насыщенной органической фазы раствором для реэкстракции с получением раствора реэкстракции, содержащего указанный пятый редкоземельный элемент.
269. Способ по п. 268, отличающийся тем, что указанный очищающий раствор содержит от примерно 2 М до примерно 4 М HCl.
270. Способ по п. 268 или 269, отличающийся тем, что указанный раствор для реэкстракции содержит от примерно 3 М до примерно 4М HCl.
271. Способ по п. 250, отличающийся тем, что указанный рафинат подвергают взаимодействию с окисляющим агентом с окислением указанного третьего редкоземельного элемента.
272. Способ по п. 271, отличающийся тем, что указанный окисляющий агент содержит гипохлорит натрия.
273. Способ по п. 271, отличающийся тем, что указанный рафинат подвергают взаимодействию с окисляющим агентом при pH от примерно 0,5 до примерно 1,5.
274. Способ по любому из пп. 271-273, дополнительно включающий удаление из указанного рафината окисленного третьего редкоземельного элемента в форме осадка, с получением фильтрата, содержащего шестой редкоземельный элемент.
275. Способ по п. 274, дополнительно включающий взаимодействие указанного фильтрата с экстрагирующим агентом с, по существу, селективной экстракцией указанного шестого редкоземельного элемента из указанного фильтрата, с получением насыщенной органической фазы, содержащей указанный шестой редкоземельный элемент, и другого рафината, содержащего седьмой редкоземельный элемент и восьмой редкоземельный элемент, и отделение указанной насыщенной органической фазы, содержащей указанный шестой редкоземельный элемент, от указанного рафината.
276. Способ по п. 275, отличающийся тем, что указанный экстрагирующий агент представляет собой ди(этилгексил)фосфоновую кислоту или ди-(2-этилгексил)ортофосфорную кислоту.
277. Способ по п. 275, дополнительно включающий обработку указанной насыщенной органической фазы очищающим раствором с удалением из нее примесей и затем обработку указанной насыщенной органической фазы раствором для реэкстракции с получением раствора реэкстракции, содержащего указанный шестой редкоземельный элемент.
278. Способ по п. 277, отличающийся тем, что указанный очищающий раствор содержит от примерно 0,5 М до примерно 1,5 М HCl.
279. Способ по п. 277, отличающийся тем, что указанный раствор для реэкстракции содержит от примерно 2 М до примерно 3 М HCl.
280. Способ по любому из пп. 275-279, отличающийся тем, что указанный шестой редкоземельный элемент представляет собой европий.
281. Способ по любому из пп. 275-279, отличающийся тем, что указанный седьмой редкоземельный элемент представляет собой празеодим.
282. Способ по любому из пп. 275-279, отличающийся тем, что указанный восьмой редкоземельный элемент представляет собой неодим.
283. Способ по любому из пп. 275-279, дополнительно включающий восстановление указанного шестого редкоземельного элемента с помощью восстанавливающего агента.
284. Способ по п. 283, отличающийся тем, что указанный восстанавливающий агент представляет собой цинк (0).
285. Способ по любому из пп. 275-279, дополнительно включающий взаимодействие указанного шестого редкоземельного элемента с сульфатом натрия с получением его сульфатного производного в форме осадка и извлечение указанного осадка.
286. Способ по любому из пп. 275-279, дополнительно включающий взаимодействие указанного рафината, содержащего указанный седьмой редкоземельный элемент и указанный восьмой редкоземельный элемент, с экстрагирующим агентом с, по существу, селективной экстракцией указанного восьмого редкоземельного элемента из указанного рафината, с получением насыщенной органической фазы, содержащей указанный восьмой редкоземельный элемент, рафината, содержащего указанный седьмой редкоземельный элемент, и отделение указанной насыщенной органической фазы, содержащей указанный восьмой редкоземельный элемент, от указанного рафината.
287. Способ по п. 286, отличающийся тем, что указанный экстрагирующий агент представляет собой ди(этилгексил)фосфоновую кислоту или ди-(2-этилгексил)ортофосфорную кислоту.
288. Способ по п. 286, дополнительно включающий обработку указанной насыщенной органической фазы очищающим раствором с удалением из нее примесей и затем обработку указанной насыщенной органической фазы раствором для реэкстракции с получением раствора реэкстракции, содержащего указанный восьмой редкоземельный элемент.
289. Способ по п. 288, отличающийся тем, что указанный очищающий раствор содержит от примерно 2 М до примерно 3 М HCl.
290. Способ по п. 288, отличающийся тем, что указанный раствор для реэкстракции содержит от примерно 3 М до примерно 4 М HCl.
291. Способ по п. 194, отличающийся тем, что указанный по меньшей мере один ион металла представляет собой ион металла, выбранного из алюминия, железа, цинка, меди, никеля, магния и титана.
292. Способ по п. 194, отличающийся тем, что указанный способ дополнительно включает предварительную обработку или обработку указанной кислой композиции ионообменной смолой с удалением примесей.
293. Способ по п. 194, отличающийся тем, что указанный способ дополнительно включает, до экстракции по меньшей мере одного редкоземельного элемента и необязательно по меньшей мере одного редкого металла из указанной кислой композиции, обработку указанной кислой композиции ионообменной смолой с по меньшей мере частичным удалением из нее примесей.
294. Способ по п. 194, отличающийся тем, что указанный способ дополнительно включает обработку указанного по меньшей мере одного редкоземельного элемента и необязательно указанного по меньшей мере одного редкого металла, экстрагированных указанным способом, с помощью плазменной горелки с дополнительной очисткой указанного по меньшей мере одного редкоземельного элемента и необязательно указанного по меньшей мере одного редкого металла.
295. Способ извлечения по меньшей мере одного редкоземельного элемента, включающий:
получение кислой композиции, содержащей (i) по меньшей мере один редкоземельный элемент и необязательно по меньшей мере один редкий металл, и (ii) по меньшей мере один ион железа;
по меньшей мере частичное удаление из указанной кислой композиции указанного по меньшей мере одного иона железа с помощью экстрагирующего агента, ионообменной смолы и/или путем взаимодействия указанной композиции с восстанавливающим агентом, с получением композиции, имеющей пониженное содержание указанного по меньшей мере одного иона железа; и
взаимодействие указанной композиции, имеющей указанное пониженное содержание указанного по меньшей мере одного иона железа с осаждающим агентом с, по существу, селективным осаждением первого редкоземельного элемента и необязательно первого редкого металла, содержащихся в образованном таким образом осадке, и извлечение указанного осадка.
296. Способ извлечения по меньшей мере одного редкоземельного элемента, включающий:
получение кислой композиции, содержащей (i) по меньшей мере один редкоземельный элемент и необязательно по меньшей мере один редкий металл, и (ii) по меньшей мере один ион железа;
по меньшей мере частичное удаление из указанной кислой композиции указанного по меньшей мере одного иона железа с помощью экстрагирующего агента, ионообменной смолы и/или путем взаимодействия указанной композиции с восстанавливающим агентом, с получением композиции, имеющей пониженное содержание указанного по меньшей мере одного иона железа; и
взаимодействие указанной композиции, имеющей указанное пониженное содержание указанного по меньшей мере одного иона железа с осаждающим агентом с, по существу, селективным осаждением первого редкоземельного элемента и первого редкого металла путем поддержания значения pH ниже 2, причем указанная композиция, имеющая указанное пониженное содержание указанного по меньшей мере одного иона железа, взаимодействует с указанным осаждающим агентом с получением жидкости, содержащей по меньшей мере один дополнительный редкоземельный элемент, и указанного осадка, содержащего указанный первый редкоземельный элемент и указанный первый редкий металл, указанный способ дополнительно включает отделение указанной жидкости от указанного осадка.
297. Способ извлечения по меньшей мере одного редкоземельного элемента, включающий:
получение кислой композиции, содержащей (i) по меньшей мере один редкоземельный элемент и необязательно по меньшей мере один редкий металл;
взаимодействие указанной композиции с осаждающим агентом с, по существу, селективным осаждением первого редкоземельного элемента и необязательно первого редкого металла путем поддержания окислительно-восстановительного потенциала примерно Eh +380 мВ.
298. Способ извлечения по меньшей мере одного редкоземельного элемента, включающий:
получение кислой композиции, содержащей (i) по меньшей мере один редкоземельный элемент и необязательно по меньшей мере один редкий металл;
взаимодействие указанной композиции с осаждающим агентом с, по существу, селективным осаждением первого редкоземельного элемента и необязательно первого редкого металла;
выщелачивание указанного осадка и получение раствора после выщелачивания; и
экстракцию указанного раствора после выщелачивания экстрагирующим агентом с, по существу, селективной экстракцией указанного первого редкоземельного элемента и указанного первого редкого металла и получение насыщенной органической фазы.
299. Способ извлечения по меньшей мере одного редкоземельного элемента, включающий:
получение кислой композиции, содержащей (i) по меньшей мере один редкоземельный элемент и необязательно по меньшей мере один редкий металл, и (ii) по меньшей мере один ион железа;
по меньшей мере частичное удаление из указанной кислой композиции указанного по меньшей мере одного иона железа с помощью экстрагирующего агента, ионообменной смолы и/или путем взаимодействия указанной композиции с восстанавливающим агентом, с получением композиции, имеющей пониженное содержание указанного по меньшей мере одного иона железа; и
взаимодействие указанной композиции, имеющей указанное пониженное содержание указанного по меньшей мере одного иона железа с осаждающим агентом с, по существу, селективным осаждением первого редкоземельного элемента и необязательно первого редкого металла,
где указанный способ дополнительно включает предварительную обработку или обработку указанный кислой композиции ионообменной смолой с удалением примесей.
300. Способ извлечения по меньшей мере одного редкоземельного элемента, включающий:
получение кислой композиции, содержащей (i) по меньшей мере один редкоземельный элемент и необязательно по меньшей мере один редкий металл;
взаимодействие указанной композиции с осаждающим агентом с, по существу, селективным осаждением первого редкоземельного элемента и необязательно первого редкого металла,
где указанный способ дополнительно включает предварительную обработку или обработку указанный кислой композиции ионообменной смолой с удалением примесей.
301. Способ извлечения по меньшей мере одного редкоземельного элемента, включающий:
получение кислой композиции, содержащей (i) по меньшей мере один редкоземельный элемент и необязательно по меньшей мере один редкий металл, и (ii) по меньшей мере один ион железа;
по меньшей мере частичное удаление из указанной кислой композиции указанного по меньшей мере одного иона железа с помощью экстрагирующего агента, ионообменной смолы и/или путем взаимодействия указанной композиции с восстанавливающим агентом, с получением композиции, имеющей пониженное содержание указанного по меньшей мере одного иона железа; и
взаимодействие указанной композиции, имеющей указанное пониженное содержание указанного по меньшей мере одного иона железа с осаждающим агентом с, по существу, селективным осаждением первого редкоземельного элемента и необязательно первого редкого металла,
где указанный способ дополнительно включает обработку указанного по меньшей мере одного редкоземельного элемента и необязательно указанного по меньшей мере одного редкого металла, экстрагированных указанным способом, с помощью плазменной горелки с дополнительной очисткой указанного по меньшей мере одного редкоземельного элемента и необязательно указанного по меньшей мере одного редкого металла.
302. Способ извлечения по меньшей мере одного редкоземельного элемента, включающий:
получение кислой композиции, содержащей (i) по меньшей мере один редкоземельный элемент и необязательно по меньшей мере один редкий металл;
взаимодействие указанной композиции с осаждающим агентом с, по существу, селективным осаждением первого редкоземельного элемента и необязательно первого редкого металла,
где указанный способ дополнительно включает обработку указанного по меньшей мере одного редкоземельного элемента и необязательно указанного по меньшей мере одного редкого металла, экстрагированных указанным способом, с помощью плазменной горелки с дополнительной очисткой указанного по меньшей мере одного редкоземельного элемента и необязательно указанного по меньшей мере одного редкого металла.
303. Способ извлечения по меньшей мере одного редкоземельного элемента, включающий:
получение кислой композиции, содержащей (i) по меньшей мере один редкоземельный элемент и по меньшей мере один редкий металл, и (ii) по меньшей мере один ион металла;
по меньшей мере частичное удаление из указанной кислой композиции указанного по меньшей мере одного иона металла с помощью экстрагирующего агента, ионообменной смолы и/или путем взаимодействия указанной композиции с восстанавливающим агентом, с получением композиции, имеющей пониженное содержание указанного по меньшей мере одного иона металла; и
взаимодействие указанной композиции, имеющей указанное пониженное содержание указанного по меньшей мере одного иона металла с осаждающим агентом с, по существу, селективным осаждением первого редкоземельного элемента и первого редкого металла.
304. Способ извлечения по меньшей мере одного редкоземельного элемента, включающий:
получение кислой композиции, содержащей (i) по меньшей мере один редкоземельный элемент и по меньшей мере один редкий металл, и (ii) по меньшей мере один ион металла;
по меньшей мере частичное удаление из указанной кислой композиции указанного по меньшей мере одного иона металла с помощью экстрагирующего агента, ионообменной смолы и/или путем взаимодействия указанной композиции с восстанавливающим агентом, с получением композиции, имеющей пониженное содержание указанного по меньшей мере одного иона металла; и
взаимодействие указанной композиции, имеющей указанное пониженное содержание указанного по меньшей мере одного иона металла с осаждающим агентом с, по существу, селективным осаждением первого редкоземельного элемента и первого редкого металла, представляющего собой галлий.
305. Способ извлечения по меньшей мере одного редкоземельного элемента, включающий:
получение кислой композиции, содержащей (i) по меньшей мере один редкоземельный элемент и по меньшей мере один редкий металл, и (ii) по меньшей мере один ион металла;
по меньшей мере частичное удаление из указанной кислой композиции указанного по меньшей мере одного иона металла с помощью экстрагирующего агента, ионообменной смолы и/или путем взаимодействия указанной композиции с восстанавливающим агентом, с получением композиции, имеющей пониженное содержание указанного по меньшей мере одного иона металла; и
взаимодействие указанной композиции, имеющей указанное пониженное содержание указанного по меньшей мере одного иона металла с осаждающим агентом с, по существу, селективным осаждением первого редкоземельного элемента и первого редкого металла, причем указанная композиция, имеющая указанное пониженное содержание указанного по меньшей мере одного иона металла, взаимодействует с указанным осаждающим агентом с, по существу, селективным осаждением первого редкоземельного элемента и первого редкого металла, содержащихся в образованном таким образом осадке, и отделение указанного осадка.
306. Способ извлечения по меньшей мере одного редкоземельного элемента, включающий:
получение кислой композиции, содержащей (i) по меньшей мере один редкоземельный элемент и необязательно по меньшей мере один редкий металл, и (ii) по меньшей мере один ион металла;
по меньшей мере частичное удаление из указанной кислой композиции указанного по меньшей мере одного иона металла с помощью экстрагирующего агента, ионообменной смолы и/или путем взаимодействия указанной композиции с восстанавливающим агентом, с получением композиции, имеющей пониженное содержание указанного по меньшей мере одного иона металла; и
взаимодействие указанной композиции, имеющей указанное пониженное содержание указанного по меньшей мере одного иона металла с осаждающим агентом с, по существу, селективным осаждением первого редкоземельного элемента и необязательно первого редкого металла,
где указанный способ дополнительно включает обработку указанного по меньшей мере одного редкоземельного элемента и необязательно указанного по меньшей мере одного редкого металла, экстрагированных указанным способом, с помощью плазменной горелки с дополнительной очисткой указанного по меньшей мере одного редкоземельного элемента и необязательно указанного по меньшей мере одного редкого металла.